(57)【要約】【課題】  特定の方向から入射する光は透過するが、他の方向から入射する光は透過できないシート、さらに詳しくは、そのシートを通しては、一定の方向からはその後ろにある物体等を視認することができるが、別の方向からは視認できないという特性（視野選択性）や、ディスプレイに外光が当たった時のコントラスト低下等による性能低下を防止する機能を有する視野角選択シート、およびその製造方法を提供する。【解決手段】遮光部と非遮光部とを具備する視野角制御部を有する視野角選択シートであって、前記視野角制御部が、感熱画像形成層により形成されていることを特徴とする視野角選択シートである。【選択図】  図１
2010237344.tif 000002
【特許請求の範囲】
【請求項１】
遮光部と非遮光部とを具備する視野角制御部を有する視野角選択シートであって、
前記視野角制御部が、感熱画像形成層により形成されていることを特徴とする視野角選択シート。
【請求項２】
感熱画像形成層が、ロイコ染料、呈色剤および接着剤を含有する請求項１記載の視野角選択シート。
【請求項３】
感熱画像形成層が、活性エネルギー線の作用によって酸を発生する酸発生剤を含有する請求項１または２記載の視野角選択シート。
【請求項４】
感熱画像形成層の厚さが、１０〜１５０μｍである請求項１から３記載の視野角選択シート。
【請求項５】
遮光部が、縞状、格子状、蜂の巣状の少なくとも一種からなる画像である請求項１から４いずれか記載の視野角選択シート。
【請求項６】
請求項１から５のいずれか記載の視野角選択シートの製造方法。
【発明の詳細な説明】
【技術分野】
【０００１】
本発明は、特定の方向から入射する光は透過するが、他の方向から入射する光は透過できないシート、さらに詳しくは、そのシートを通しては、一定の方向からはその後ろにある物体等を視認することができるが、別の方向からは視認できないという特性（視野選択性）や、ディスプレイに外光が当たった時のコントラスト低下等による性能低下を防止する機能を有する視野角選択シート、およびその製造方法に関する。
【背景技術】
【０００２】
銀行ＡＴＭ等の個人情報の表示を行う画面や携帯電話の画面などでは、周囲から画面を覗かれると困ることがあり、このような場合には画面の観察者のみに見え、他人からは見られなくする（覗き込み防止）ための視野選択性が望まれる。
従来、視野角制御を行うシートとしては、例えば、特許文献１に、透明及び黒色の円盤を交互に貼り合わせて所望の厚さにした後、積層方向に対して垂直方向に表層をスライスすることにより視野選択性を有するシートを得る技術が開示されている。
また、特許文献２および特許文献３では、分子配向をもつ透明性の高分子樹脂フィルムにブレード等を用いて、分子配向方向とブレードの刃が平行になるようにして折り曲げ、この状態で分子配向方向と垂直方向に引き取ることにより、分子配向方向と略平行に連続的に縞状のクレイズを発生させ、そのクレイズ自体による光の散乱、またはクレイズ内に導入された光吸収性物質による遮光により視野角選択性を有するシートを得る技術が開示されている。
これらの視野角選択シートは、図５（ａ）のように１枚単層で用いる他、図５（ｂ）のように２枚をその視野角制御方向が直交するようにして重ねた状態で用いることもできる。このように２枚重ねて使用した場合は、左右あるいは上下の２方向への覗き見防止のみならず、上下左右の４方向からの覗き見防止が可能となる。１枚のシートで２方向以上の視野角制御性を有するシートを得る方法として、特許文献４に、感光材料を用いて遮光性を有する画像を形成する方法が開示されている。
【０００３】
視野角選択シートは、外光を遮光して表示のコントラストを向上させる効果もある。しかし、非遮光部と遮光部の屈折率が異なると、光はこれら２つの間の境界面で反射し、「ゴースト」と呼ばれる二重像が生じる。ゴーストの発生を抑制するために、例えば、特許文献５では、非遮光部と遮光部の界面に粒径１μｍ以下のＳｉＯ２やＴｉＯ２といった光散乱物質を塗布し、光散乱層を設ける方法が開示されている。特許文献６では、ルーバー部分が比較的高い光吸収率を有する中央領域と非遮光領域に接する比較的低い光吸収率を有する外側領域を設けることで、屈折率が段階的に変化するようにしてゴーストを抑制する方法が開示されている。また、特許文献７では、断面が台形形状のレンズ部を所定の間隔で配列し、隣り合うレンズ部間の楔形部にレンズ部と異なる光吸収効果のある材料を充填し、これらレンズ部分と楔形部の少なくとも斜面部分を構成する材料の屈折率の関係を規定する技術が開示されている。
【先行技術文献】
【特許文献】
【０００４】
【特許文献１】特公昭４７−４３８４５号公報
【特許文献２】特開平６−８２６０７号公報
【特許文献３】特開平１１−６４６０９号公報
【特許文献４】特開平１１−２３１１１０号公報
【特許文献５】特公昭５８−４７６８１号公報
【特許文献６】特許３０４３０６９号公報
【特許文献７】特開２００６−８４８７６号公報
【発明の概要】
【発明が解決しようとする課題】
【０００５】
しかしながら、特許文献１、５、６に示される技術では、所望の大きさになるまで非遮光部と遮光部を交互に積層しなくてはならず、しかも積層後、別工程で所望のシートにするため、工程が複雑になりコストが非常に高くなるという問題がある。特許文献５、６では、ゴースト抑制のための工程も入り、さらに複雑になっている。
また、特許文献１〜３、５〜７では、上下あるいは左右からの視野角制御しか有せず、３方向以上の視野角制御のためには複数枚のシートを用いる必要がある。
本発明は、上記事情に鑑みてなされたものであって、より容易かつ低コストで生産可能であり、単層で多方向からの視野角制御を得られる視野角選択シート、およびその製造方法を提供することを目的とする。また、遮光部での反射によるゴーストの発生を抑制した視野角選択シートを提供する。
【課題を解決するための手段】
【０００６】
本発明は、下記の構成を包含する。
［１］  遮光部と非遮光部とを具備する視野角制御部を有する視野角選択シートであって、前記視野角制御部が、感熱画像形成層により形成されていることを特徴とする視野角選択シート。
［２］  感熱画像形成層が、ロイコ染料、呈色剤および接着剤を含有する[１]記載の視野角選択シート。
［３］  感熱画像形成層が、活性エネルギー線の作用によって酸を発生する酸発生剤を含有する［１］、または［２］記載の視野角選択シート。
［４］  感熱画像形成層の厚さが、１０〜１５０μｍである［１］〜［３］記載の視野角選択シート。
［５］  遮光部が、縞状、格子状、蜂の巣状の少なくとも一種からなる画像である［１］〜［４］いずれか記載の視野角選択シート。
［６］［１］〜［５］いずれか記載の視野角選択シートの製造方法。
【発明の効果】
【０００７】
本発明によれば、感熱画像形成層に遮光性を有する画像を印画することによって、非常に容易に低コストで生産可能である。また、単層で多方向からの視野角選択性を有する視野角選択シートを得ることができると共に、本発明の視野角選択シートによれば、遮光部での反射によるゴーストの発生を抑制し、外光による画像のコントラスト低下を抑制できる。
【図面の簡単な説明】
【０００８】
【図１】本発明の視野角選択シートの一実施形態を示す断面図
【図２】本発明の視野角選択シートの一実施例を示す断面図
【図３】（ａ）本発明の遮光性を有する画像の一例として縞状の画像        （ｂ）本発明の遮光性を有する画像の一例として格子状の画像        （ｃ）本発明の遮光性を有する画像の一例として蜂の巣状の画像
【図４】本発明の遮光性を有する画像周辺の拡大図
【図５】従来の視野角選択シートの構成例（ａ）単層の場合、（ｂ）２層の場合
【発明を実施するための形態】
【０００９】
本発明の視野角選択シートは、感熱画像形成層に遮光性を有する画像が形成されたシートである。この視野角選択シートについて詳細に説明する。
【００１０】
［感熱画像形成層］
本発明の感熱画像形成層としては、例えば、ロイコ染料と呈色剤の発色反応を利用したものであればよく、従来公知の感熱記録体に用いられる材料が用いられる。
【００１１】
ロイコ染料としては、各種公知のものを使用することができる。例えば３，３−ビス（ｐ−メチルアミノフエニル）−６−ジメチルアミノフタリド、３−（４−ジエチルアミノ−２−メチルフェニル）−３−（４−ジメチルアミノフェニル）−６−ジメチルアミノフタリド、３−ジエチルアミノ−７−ジベンジルアミノ−ベンゾ〔ａ〕フルオランなどの青発色性ロイコ染料、等。
【００１２】
３−シクロヘキシルアミノ−６−クロロフルオラン、３−ジエチルアミノ−６−メチル−７−クロロフルオラン、３−ジエチルアミノ−６，８−フルオラン、３−ジエチルアミノ−７−クロロフルオランなどの赤発色性ロイコ染料、等。
【００１３】
３−ジエチルアミノ−６−メチル−７−（３−トルイジノ）−フルオラン、３−（Ｎ−エチル−Ｎ−イソペンチル）アミノ−６−メチル−７−アニリノフルオラン、３−（Ｎ−エチル−Ｎ−イソアミル）アミノ−６−メチル−７−アニリノフルオラン３−ジエチルアミノ−６−メチル−７−アニリノフルオラン、３−（Ｎ−エチル−Ｎ−ｐ−トルイジノ）−６−メチル−７−アニリノフルオラン、３−ピロリジノ−６−メチル−７−アニリノフルオラン、３−ジ（ｎ−エチル）アミノ−６−メチル−７−アニリノフルオラン、３−ジ（ｎ−ブチル）アミノ−６−メチル−７−アニリノフルオラン、３−ジ（ｎ−ペンチル）アミノ−６−メチル−７−アニリノフルオラン、３−ジ（ｎ−ブチル）アミノ−６−メチル−７−（ｍ−メチルアニリノ）フルオラン、３−ジ（ｎ−ブチル）アミノ−６−メチル−７−（ｐ−メチルアニリノ）フルオラン、３−（Ｎ−シクロヘキシル−Ｎ−メチル）アミノ−６−メチル−７−アニリノフルオラン、３−ピペリジノ−６−メチル−７−アニリノフルオランなどの黒発色性ロイコ染料、等。
【００１４】
３，３−ビス（４−ジエチルアミノ−２−エトキシフェニル）−４−アザフタリド、３，３−ビス〔１−（４−メトキシフェニル）−１−（４−ジメチルアミノフェニル）エチレン−２−イル〕−４，５，６，７−テトラクロロフタリド、３，６−ビス（ジメチルアミノ）フルオレン−９−スピロ−３’−（６’−ジメチルアミノ）フタリドなどの近赤外領域にも強い吸収波長を有する近赤外吸収性ロイコ染料などが挙げられる。勿論、これらに限定されるものではなく、また二種以上を併用することもできる。
【００１５】
また、ロイコ染料として、特開２００８−２０１１１２号公報の段落（００３７）〜段落（００４１）記載の「酸化発色型染料前駆体」を用いることもできる。上記公報記載の「酸化発色型染料前駆体」と、活性エネルギー線の作用によって酸を発生する酸発生剤（以下、「光酸発生剤」という。）を併用することもできる。
【００１６】
光酸発生剤としては、（１）ジアゾニウム塩系化合物（２）アンモニウム塩系化合物（３）ヨードニウム塩系化合物（４）スルホニウム塩系化合物（５）オキソニウム塩系化合物（６）ホスホニウム塩系化合物などから選ばれた芳香族もしくは脂肪族オニウム化合物のＰＦ6−、ＡｓＦ6−、ＳｂＦ6−、ＣＦ3ＳＯ3−塩を挙げることができる。特にヨードニウム塩系化合物、スルホニウム塩系化合物が好ましい。
【００１７】
また、前記オニウム化合物以外にも、酸発生能を有するフルオレン化合物誘導体も使用できる。例えば、２−[２，２，３，３，４，４，４−ヘプタフルオロ−１−（ノナフルオロブチルスルフォニルオキシイミノ）−ブチル]フルオレンや、２−[２，２，３，３，４，４，５，５−オクタフルオロ−１−（ノナフルオロブチルスルフォニルオキシイミノ）−ペンチル]フルオレンなどがあり、また、活性エネルギー線照射によりスルホン酸を光発生するスルホン化物、例えば２−フェニルスルホニルアセトフェノン、活性エネルギー線照射によりハロゲン化水素を光発生するハロゲン化物、例えば、フェニルトリブロモメチルスルホン、及び１，１−ビス（４−クロロフェニル）−２，２，２−トリクロロエタン、並びに活性エネルギー線照射により燐酸を光発生するフェロセニウム化合物、例えば、ビス（シクロペンタジエニル）フェロセニウムヘキサフルオロフォスフェート、及びビス（ベンジル）フェロセニウムヘキサフルオロフォスフェートなどを用いることができる。
さらには、酸発生能を有するイミド化合物誘導体も使用できる。
【００１８】
活性エネルギー線としては、X 線、紫外線、可視光線、赤外線、マイクロ波などの電磁波、電子線などが挙げられる。これらの中で、紫外線または電子線を用いることが好ましい。
【００１９】
ロイコ染料は、特にポリウレアまたはポリウレア−ポリウレタン樹脂を壁膜とするマイクロカプセル中に内包させるか、あるいはポリウレアまたはポリウレア−ポリウレタン樹脂と複合粒子を形成させて用いることにより密着強度の高い感熱画像形成層が得られ、好ましい。かかるマイクロカプセルおよび複合粒子の粒径としてしは０．３〜３．０μｍ程度が好ましい。
【００２０】
また、呈色剤としては、各種公知のものを使用することができる。例えば４，４’−イソプロピリデンジフェノール、４，４’−シクロヘキシリデンジフェノール、２，２−ビス（４−ヒドロキシフェニル）−４−メチルペンタン、２，４’−ジヒドロキシジフェニルスルホン、４，４’−ジヒドロキシジフェニルスルホン、４−ヒドロキシ−４’−イソプロポキシジフェニルスルホン、３，３’−ジアリル−４，４’−ジヒドロキシジフェニルスルホン、４−ヒドロキシ−４’−メチルジフェニルスルホン、ビス（ｐ−ヒドロキシフェニル）酢酸ブチル、ビス（ｐ−ヒドロキシフェニル）酢酸メチル、１，１−ビス（４−ヒドロキシフェニル）−１−フェニルエタン、１，４−ビス〔α−メチル−α−（４’−ヒドロキシフェニル）エチル〕ベンゼンなどのフェノール性化合物、Ｎ−ｐ−トリルスルホニル−Ｎ’−フェニルウレア、４，４’−ビス〔（４−メチル−３−フェノキシカルボニルアミノフェニル）ウレイド〕ジフェニルメタン、Ｎ−ｐ−トリルスルホニル−Ｎ’−ｐ−ブトキシフエニルウレアなどの分子内にスルホニル基とウレイド基を有する化合物、４−〔２−（ｐ−メトキシフェノキシ）エチルオキシ〕サリチル酸亜鉛、４−〔３−（ｐ−トリルスルホニル）プロピルオキシ〕サリチル酸亜鉛、５−〔ｐ−（２−ｐ−メトキシフェノキシエトキシ）クミル〕サリチル酸などの芳香族カルボン酸の亜鉛塩化合物などが挙げられる。
【００２１】
感熱画像形成層中のロイコ染料と呈色剤の使用比率は用いられるロイコ染料、呈色剤の種類に応じて適宜選択されるもので、特に限定するものではないが、一般に無色ないしは淡色のロイコ染料１質量部に対して１〜１０質量部、好ましくは１〜５質量部の呈色剤が使用される。
【００２２】
さらに、感熱画像形成層には、記録感度を高めるために増感剤、および画像部の保存性を高めるために保存性改良剤を含有させることもできる。増感剤の具体例としては、例えばステアリン酸アミド、１，２−ジ（３−メチルフェノキシ）エタン、１、２−ジフェノキシエタン、パラベンジルビフェニル、ナフチルベンジルエーテル、ベンジル−４−メチルチオフェニルエーテル、１−ヒドロキシ−２−ナフトエ酸フェニルエステル、シュウ酸ジベンジルエステル、シュウ酸−ジ−ｐ−メチルベンジルエステル、シュウ酸−ジ−ｐ−クロロベンジルエステル、テレフタル酸ジブチルエステル、テレフタル酸ジベンジルエステル、イソフタル酸ジブチルエステルなどの熱感度向上剤（増感剤）などが挙げられる。
【００２３】
保存性改良剤の具体例としては、例えば４，４’−ブチリデンビス（６−ｔｅｒｔ−ブチル−３−メチルフェノール）、２，２’−メチレンビス（４−エチル−６−ｔｅｒｔ−ブチルフェノール）、２，４−ジ−ｔｅｒｔ−ブチル−３−メチルフェノール、１，１，３−トリス（２−メチル−４−ヒドロキシ−５−ｔｅｒｔ−ブチルフェニル）ブタン、１，１，３−トリス（５−シクロヘキシル−４−ヒドロキシ−２−メチルフェニル）ブタン、１，３，５−トリス（５−ｔｅｒｔ−ブチル−３−ヒドロキシ−２、６−ジメチルベンジル）イソシアヌル酸などのヒンダードフェノール類；４−（２−メチル−１，２−エポキシエチル）ジフェニルスルフォン、４−（２−エチル−１，２−エポキシエチル）ジフェニルスルフォン、４−ベンジルオキシ−４’−（２，３−グリシジルオキシ）ジフェニルスルフォンなどのジフェニルスルフォン誘導体；２−（２’−ヒドロキシ−５’−メチルフェニル）ベンゾトリアゾール、２−ヒドロキシ−４−ベンジルオキシベンゾフェノンなどの紫外線吸収剤が挙げられる。
【００２４】
本発明の感熱画像形成層は、透明支持体に積層された形態でもよく、感熱画像形成層単独でもよい。
透明支持体に積層された形態の場合には、図１に示すように、感熱画像形成層は、例えば水を媒体とし、平均粒径が０．３〜３．０μｍのポリウレア−ポリウレタン樹脂とロイコ染料との複合粒子分散液、呈色剤分散液、接着剤、および必要により下記の助剤などを混合攪拌して得られた感熱画像形成層用塗液を透明支持体上に塗布乾燥して形成される。その他には、メチルエチルケトンや酢酸エチルなどの有機溶剤を媒体とし、ロイコ染料と光酸発生剤を溶解して得られた感熱画像形成層用塗布液を透明支持体上に塗布乾燥することで、感熱画像形成層が形成される。
【００２５】
また、感熱画像形成層を構成する他の成分材料としては、接着剤が用いられる。
感熱画像形成層用塗液中の接着剤の具体例としては、例えば酸化澱粉、酵素変性澱粉、カチオン変性澱粉、エステル化澱粉、エーテル化澱粉などの澱粉類、メチルセルロース、エチルセルロース、カルボキシメチルセルロース、メトキシセルロース、ヒドロキシエチルセルロース、完全（又は部分）ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコールなどのポリビニルアルコール類、ポリアクリルアミド、ポリビニルピロリドン、アクリル酸アミド・アクリル酸エステル共重合体、アクリル酸アミド・アクリル酸エステル・メタクリル酸共重合体、スチレン・無水マレイン酸共重合体アルカリ塩、イソブチレン・無水マレイン酸共重合体アルカリ塩などの水溶性樹脂；ポリ酢酸ビニル、ウレタン系ラテックス、アクリル系ラテックス、スチレン−ブタジエン系ラテックスなどの水分散性樹脂が挙げられる。
【００２６】
また、助剤としては、例えば炭酸カルシウム、酸化亜鉛、酸化アルミニウム、二酸化チタン、無定形シリカ、水酸化アルミニウム、硫酸バリウム、タルク、カオリン、スチレン樹脂フィラー、ナイロン樹脂フィラー、尿素・ホルマリン樹脂フィラーなどの顔料類、ステアリン酸亜鉛、ステアリン酸カルシウムなどの滑剤類、パラフィンワックス、ポリエチレンワックス、ポリプロピレンワックス、カルナウバワックスなどのワックス類、ホウ砂、ホウ酸、ジアルデヒドデンプン、ポリアミドエピクロヒドリン樹脂などの架橋剤類、フッ素系界面活性剤、ジアルキルスルホコハク酸塩、アルキルスルホン酸塩、アルキルカルボン酸塩、アルキルリン酸塩、アルキルエチレンオキシドなどの他の界面活性剤を添加することもできる。
【００２７】
さらに、感熱画像形成層上には、図２に示すように、保護層が形成されることが好ましく、形成される保護層は、例えば成膜性および接着剤を有する水性樹脂が好ましく、例えば完全ケン化または部分ケン化ポリビニルアルコール、アセトアセチル変性ポリビニルアルコール、ジアセトンアクリルアミド変性ポリビニルアルコール、カルボキシ変性ポリビニルアルコール、ケイ素変性ポリビニルアルコール、ヒドロキシエチルセルロース、メチルセルロース、カルボキシメチルセルロース、ゼラチン、カゼイン、スチレン・無水マレイン酸共重合体のアルカリ塩、エチレン・アクリル酸共重合体のアルカリ塩、スチレン・アクリル酸共重合体のアルカリ塩などの水溶性樹脂、およびスチレン−ブタジエン系ラテックス、アクリル系ラテックス、ウレタン系ラテックスなどのラテックスから得られる疎水性樹脂が挙げられる。なお、水性樹脂の使用比率としては、保護層に対して３０〜９５重量％が好ましい。
【００２８】
中でも、アセトアセチル変性ポリビニルアルコール、ジアセトンアクリルアミド変性ポリビニルアルコール、カルボキシ変性ポリビニルアルコールおよびケイ素変性ポリビニルアルコールのから選ばれる少なくとも一種からなる特定のポリビニルアルコールが好ましく、かかる特定のポリビニルアルコールとウレタン系ラテックスから得られる樹脂との併用が特に好ましい。
【００２９】
保護層は、水を媒体とし、例えばポリビニルアルコール水溶液などの水性樹脂（接着剤）、および必要により上記の顔料類、架橋剤類、滑剤類を混合攪拌して得られた保護層用塗液を感熱画像形成層上に塗布乾燥して形成される。
【００３０】
感熱画像形成層および保護層の形成方法については特に限定するものではなく、例えばエヤーナイフコーティング、バリバーブレードコーティング、ピュアーブレードコーティング、ロッドブレードコーティング、ショートドウェルコーティング、カーテンコーティング、ダイコーティングなどの適当な塗布方法により感熱画像形成層用の塗液を支持体上に塗布・乾燥するなどの方法により形成される。
【００３１】
透明支持体としては、厚さ３０〜２５０μｍ程度の樹脂フィルムが使用され、かかる透明フィルムの具体例としては、例えば無延伸または二軸延伸されたポリエチレンフィルム、ポリエチレンテレフタレートフィルム、ポリスチレンフィルム、ポリプロピレンフィルム、ポリカーボネートフィルムなどが挙げられる。
【００３２】
かかる透明フィルムは、感熱画像形成層用塗液の塗工性を高めるためにコロナ放電処理、アンカーコート処理をするのが好ましい。
【００３３】
感熱画像形成層用の塗液の塗布量は乾燥後の厚さで５〜２００μｍ程度、好ましくは１０〜１５０μｍ程度である。また、保護層用の塗液の塗布量は乾燥後の厚さで０．５〜８μｍ程度、好ましくは２〜６μｍ程度である。これらの厚さにすることによって、視野角制御を行うために必要な遮光性が得られる。
【００３４】
なお、必要に応じて導電性を付与することも可能である。また、感熱記録体製造分野における各種の公知技術を適用し得るものである。勿論、感熱画像形成層、保護層形成後にスーパーキャレンダー処理を施し、画質や画像濃度を向上させることもできる。
【００３５】
透明支持体に感熱画像形成層を設けるには、上記の方法以外に、特開平７−３１４８９８号公報、特開２００８−６８２８号公報等記載の方法によっても製造できる。
【００３６】
［遮光部の画像］
上記の方法により得られた感熱画像形成層に、遮光性を有する画像を形成する。
【００３７】
遮光性を有する画像としては、遮光性を有するものであれば、形状は特に限定されるものではない。一般的な上下あるいは左右の２方向からの視野角制御性を備えるためには、図３（ａ）に示すような縞状の画像、上下左右といった４方向以上からの視野制御性を備えるためには、図３（ｂ）、（ｃ）に示すような格子状、または蜂の巣状の画像を印画することにより得られる。通常の視野角選択シートにおいては、上下あるいは左右からの視野角制御性しか備えておらず、多方向からの視野角制御性を備えるためには視野角制御性を有する方向が直交するように積層して用いる必要があるが、本発明の視野角選択シートの製造方法によれば単層で、容易に多方向からの視野角制御性を備えることが可能となる。
【００３８】
また、表示画面と重ね合わせたときに発生するモアレパターンの発生防止のために、遮光部の長手方向を鉛直方向から８°〜１４°程度傾くようにして用いるが、遮光画像の変更により容易に傾きを有する遮光部を形成可能である。
【００３９】
遮光性を有する画像の色は、使用する染料の選択により、一般的な黒の遮光部のほか、赤、青等の有彩色の遮光部とすることも容易にできる。また、発色温度の違いを利用して２色に発色させることもできる。これらにより、視野角選択シートにデザイン性等、各用途に応じた対応も可能となる。
【００４０】
遮光部の画像は、サーマルプリンターを用いて形成される。遮光部の画像として、例えば縞状の画像を形成する場合、その遮光性を有する発色した部分の線幅（遮光部の幅）は、１μｍ〜１３０μｍ、好ましくは５μｍ〜３０μｍ、光を透過する遮光部と遮光部の間隔（非遮光部の幅）は、５０μｍ〜５００μｍ、好ましくは７０μｍ〜１５０μｍである。これらの大きさにすることにより適当な視野角制御性が得られる。サーマルプリンターは、作製された感熱画像形成層に対応した機器を用いることが望ましい。
【００４１】
また、レーザー光線による加熱によって、遮光性画像を形成することもできる。レーザーによる加熱では、より精細な画像形成が可能となるとともに、非接触で行われるために、接触的加熱手段で生じる表面の傷や剥離等によって生じる表面欠陥の発生がなく好ましい。レーザーとしては、例えば、炭酸ガスレーザー（波長１０．６μｍ）の赤外線レーザーなどが挙げられる。
【００４２】
前記特開２００８−２０１１１２号公報の段落（００３７）〜段落（００４１）記載の「酸化発色型染料前駆体」と光酸発生剤を併用した場合、上記方法のほかに、遮光部を活性エネルギー線でパターン露光してから、接触式または非接触式の一般的な加熱機器により加熱して形成する方法も挙げられる。活性エネルギー線でのパターン露光により、感熱画像形成層の発色温度より低温度で遮光部を形成できるため、精細な描画が容易にできる。遮光部及び非遮光部の線幅の下限は、０．０１μｍ、好ましくは０．１μｍ、より好ましくは１μｍである。線幅の上限はとくに限定されることはないが、例えば視野角選択シートの視認可能領域での透過性を落とさない程度がよく、１５０μｍ程度が好ましい。また、塗工、乾燥、パターン露光及び加熱を連続工程で行うことも可能である。
【００４３】
上記感熱方式で画像を印画した場合、図４に示す通り、所望の位置（遮光領域）における発色のほかに、熱の拡散により所望位置の周囲にも若干の発色が伴う。このことにより、遮光領域から非遮光領域へ、屈折率が段階的に変化する領域（以下、中間遮光部と呼ぶ）が設けられる。この中間遮光部により、非遮光部から遮光部に入射してきた光の反射が抑えられるのと、中間遮光部での光の吸収により反射する光の量を抑えられる。以上より、ゴーストの発生が抑制される。
【００４４】
本発明の視野角選択シートは、側面からの視認性を抑制し得るとともに、ゴースト発生を抑制し、例えばパーソナルコンピューターの画面や、市役所の端末、銀行のＡＴＭなどの表示装置、あるいは携帯電話の窓などの画像表示装置に好適に用いられる。
【実施例】
【００４５】
本発明を下記実施例により更に詳しく説明するが、本発明の範囲はこれらにより限定されるものではない。なお、各実施例、比較例中、「部」および「％」はそれぞれ「質量部」および「質量％」を示す。
【００４６】
［実施例１］
（１）複合粒子分散液の調製
３，３’−ビス（４−ジエチルアミノ−２−エトキシフェニル）−４−アザフタリド５部、３−ジエチルアミノ−６，８−ジメチルフルオラン５部、３−ジエチルアミノ−６−メチル−７−（３−トルイジノ）−フルオラン５部および３−ジ（ｎ−ブチル）アミノ−６−メチル−７−アニリノフルオラン５部を１００℃に加熱したジシクロヘキシルメタン−４，４’−ジイソシアネート２５部に溶解し、この溶液を３５℃に冷却後、同温度の８％ポリビニルアルコール（日本合成化学工業製、商標：ゴーセノールＧＭ−１４Ｌ）水溶液１００部に徐々に添加し、ホモジナイザーを用い、回転数８０００ｒｐｍ の攪拌によって乳化分散した後、この乳化分散液に水６０部を加えて均一化した。この乳化分散液を９０℃に昇温し、１０時間の硬化反応させ後、固形分濃度が２５％となるように水を添加し、体積平均粒子径０．６μｍの複合粒子分散液を得た。
【００４７】
（２）呈色剤分散液の調製
３，３’−ジアリル−４，４’−ジヒドロキシジフェニルスルホン２０部、４，４’−ジヒドロキシジフェニルスルホン２０部、スルホン変性ポリビニルアルコールの１０％水溶液２０部、および水４０部からなる組成物をウルトラビスコミルにて平均粒子径が０．３μｍとなるまで粉砕して呈色剤分散液を得た。
【００４８】
（３）感熱画像形成層用塗液の調製
複合粒子分散液１００部、呈色剤分散液７０部、体積平均粒径が０．５μｍのステアリン酸アミドの３０％分散液７０部、固形分濃度２０％のポリウレタンアイオノマー（商品名：ハイドランＡＰ−２０、大日本インキ化学工業社製）６２部、および固形分濃度４５％のスチレン−ブタジエン系ラテックス（商品名：Ｌ−１５７１、旭化成社製）２８部、ポリアミドエピクロルヒドリン樹脂の２０％水溶液５部および水３０部からなる組成物を攪拌して感熱画像形成層用塗液を得た。
【００４９】
（４）保護層用塗液の調製
カオリン（商品名：ＵＷ−９０、ＥＣ社製）の５０％分散液（体積平均粒径０．６μｍ）４０部、アセトアセチル変性ポリビニルアルコール（商品名：ゴーセファイマーＺ−２００、日本合成化学工業社製）の１０％水溶液５００部、固形濃度２０％のウレタン系ラテックス（商品名：ハイドランＡＰ−３０Ｆ、大日本インキ化学工業社製）１００部、パラフィンワックスの２０％水分散液（体積平均粒径０．８μｍ）５０部、ジオクチルスルホコハク酸ナトリウムの１０％水溶液１部および水５０部からなる組成物を攪拌して保護層用塗液を得た。
【００５０】
（５）感熱画像形成層の形成
無色透明なポリエチレンテレフタレートフィルム（商品名：コスモシャインＡ４３００、厚さ１００μｍ、東洋紡製）の片面上に、感熱画像形成層用塗液をメイヤーバー４０番にて乾燥後の塗工量が９５μｍとなるように塗布乾燥して感熱画像形成層を設け、その上に保護層用塗液をメイヤーバー２０番にて乾燥後の塗工量が４μｍとなるように塗布乾燥して保護層を設け、感熱画像形成層を有するシートを得た。
【００５１】
（６）視野角選択シートの作製
作製された感熱画像形成層を有するシートを幅５０ｍｍで裁断し、感熱印字装置（機種名：ＴＨ−ＰＭＧ、オオクラエンジニアリング社製）を用いて、幅３３ｍｍ、長さ５４ｍｍの長方形領域に線幅１２５μｍ、間隔１２５μｍの縞を印画し、視野角選択シートを得た。
【００５２】
（７）視野角選択シートの評価方法
得られた視野角選択シートについて、目視によって以下の方法で視野角制御性とゴーストの有無の確認を行った。
［視野角制御性］
作製された視野角選択シートをあらゆる角度に傾けて、その視野角選択シートを通して見る向こう側の視認性について目視評価した。
［ゴーストの有無］
作製された視野角選択シートを、液晶表示装置の前面に順次設置し、映像光のゴーストの有無とコントラストの良否を目視評価した。
【００５３】
［実施例２］
実施例１における感熱画像形成層の形成において、無色透明なポリエチレンテレフタレートフィルム（商品名：コスモシャインＡ４３００、厚さ１００μｍ、東洋紡製）の片面上に、感熱画像形成層用塗液をスロットダイコーターにて乾燥後の厚さが９５μｍとなるように塗布乾燥して感熱画像形成層を設け、その上に保護層用塗液をグラビアコーターにて乾燥後の厚さが４μｍとなるように塗布乾燥して保護層を設け、感熱画像形成層を有するシートを得た。それ以外は、実施例１と同様に行い、視野角選択シートを得た。
【００５４】
［評価結果］
得られた実施例１、２の視野角選択シートはいずれも、正面から見た場合は、シートを通して向こう側が視認されるが、シートを傾けていくとシートを通して向こう側が視認できなくなった。また、ゴーストの有無とコントラストについて、いずれもゴーストが生じず、良好なコントラストを示した。
【符号の説明】
【００５５】
１０  視野角選択シート
１  感熱画像形成層
２  透明支持体
３  遮光部
４  非遮光部
５  保護層
６  中間遮光部
【図１】
2010237344.tif 000003
【図２】
2010237344.tif 000004
【図３】
2010237344.tif 000005
【図４】
2010237344.tif 000006
【図５】
2010237344.tif 000007